(57)【要約】画像視覚化及び酸性染料ベースのインクの保持性を向上させるための固体含有水性コーティング製剤は、布柔軟剤、尿素、及び多官能基性の弱酸アンモニウム塩を含む。アンモニウム塩は、シュウ酸アンモニウム及び酒石酸アンモニウムから成る群から選択することが望ましい。
2004528195.tif 000002
【特許請求の範囲】
【請求項１】
画像の視覚化及び酸性染料ベースのインクの保持性を向上させるための、固体含有水性コーティング製剤であって、
ａ）陽イオンポリマー又はコポリマーと、
ｂ）布柔軟剤と、
ｃ）尿素と、
ｄ）シュウ酸アンモニウムと、
を含むことを特徴とする水性コーティング製剤。
【請求項２】
前記陽イオンポリマー又はコポリマーが、合計固体の約５から９５％までの間の量で存在することを特徴とする請求項１に記載の水性コーティング製剤。
【請求項３】
前記布柔軟剤が、合計固体の約５から２０％までの間の量で存在することを特徴とする請求項１に記載の水性コーティング製剤。
【請求項４】
ラテックス結合剤を更に含むことを特徴とする請求項１に記載の水性コーティング製剤。
【請求項５】
前記ラテックス結合剤が、合計固体の約０から８０％までの間の量で存在することを特徴とする請求項４に記載の水性コーティング製剤。
【請求項６】
前記尿素が、合計固体の約２から５％の間の量で存在することを特徴とする請求項１に記載の水性コーティング製剤。
【請求項７】
前記シュウ酸アンモニウムが、合計固体の約５から１０％の間の量で存在することを特徴とする請求項１に記載の水性コーティング製剤。
【請求項８】
湿潤剤、消泡剤、及び界面活性剤を含む群から選択された添加剤を更に含むことを特徴とする請求項１に記載の水性コーティング製剤。
【請求項９】
少なくとも１つのなめし剤を更に含むことを特徴とする請求項１に記載の水性コーティング製剤。
【請求項１０】
前記なめし剤が、エチレングリコールモノエチルエーテル、チオジエチレングリコール、又はその組み合わせのいずれかであることを特徴とする請求項９に記載の水性コーティング製剤。
【請求項１１】
前記なめし剤が、合計固体の約０．５から１０％の間の量で存在することを特徴とする請求項９に記載の水性コーティング製剤。
【請求項１２】
画像の視覚化及びインクの保持性を向上させる固体含有水性コーティング製剤であって、
ａ）陽イオンポリマー又はコポリマーと、
ｂ）布柔軟剤と、
ｃ）尿素と、
ｄ）シュウ酸アンモニウムと、
を含むことを特徴とする水性コーティング製剤。
【請求項１３】
なめし剤を更に含み、該なめし剤が、エチレングリコールモノエチルエーテル、チオジエチレングリコール、又はその組み合わせのいずれかであることを特徴とする請求項１２に記載の水性コーティング製剤。
【請求項１４】
画像の視覚化及び酸性染料ベースインクの保持性を向上させるための水性浸染溶液であって、
ａ）シュウ酸アンモニウムと、
ｂ）尿素と
を含むことを特徴とする水性浸染溶液。
【請求項１５】
前記シュウ酸アンモニウムが、合計固体の約３０から４０％の間の量で存在することを特徴とする請求項１４に記載の水性浸染溶液。
【請求項１６】
前記尿素が、合計固体の約５０から７０％の間の量で存在することを特徴とする請求項１４に記載の水性浸染溶液。
【請求項１７】
印刷段階の後に後処理段階を受けることになる、基材に印刷された酸性染料ベースのインクジェットインクの付着性、色堅ろう度及び洗濯堅ろう度を改善するために基材を処理する方法であって、
ａ）基材を調達する段階と、
ｂ）陽イオンポリマー又はコポリマーと、布柔軟剤と、尿素と、シュウ酸アンモニウムとを含む水性コーティング製剤で、前記基材を処理する段階と、
を含むことを特徴とする方法。
【請求項１８】
前記水性コーティング製剤が、なめし剤を更に含むことを特徴とする請求項１７に記載の方法。
【請求項１９】
前記なめし剤が、エチレングリコールモノエチルエーテル、チオジエチレングリコール、又はその組み合わせのいずれかから選択されることを特徴とする請求項１７に記載の方法。
【請求項２０】
前記陽イオンポリマー又はコポリマーが、合計固体の約５から９５％までの間の量で存在することを特徴とする請求項１７に記載の方法。
【請求項２１】
前記布柔軟剤が、合計固体の約５から２０％までの間の量で存在することを特徴とする請求項１７に記載の方法。
【請求項２２】
前記水性コーティング製剤が、ラテックス結合剤を更に含むことを特徴とする請求項１７に記載の方法。
【請求項２３】
前記ラテックス結合剤が、合計固体の約０から８０％までの間の量で存在することを特徴とする請求項２２に記載の方法。
【請求項２４】
前記尿素が、合計固体の約２から５％の間の量で存在することを特徴とする請求項１７に記載の方法。
【請求項２５】
前記シュウ酸アンモニウムが、合計固体の約５から１０％の間の量で存在することを特徴とする請求項１７に記載の方法。
【請求項２６】
請求項１７に記載の方法により生成された物品。
【請求項２７】
印刷段階の後に後処理段階を受けることになる、基材に印刷された酸性染料ベースのインクジェットインクの付着性、色堅ろう度及び洗濯堅ろう度を改善するために基材を処理する方法であって、
ａ）基材を準備する段階と、
ｂ）陽イオンポリマー又はコポリマーと、布柔軟剤とを含む水性コーティング製剤で前記基材を処理する段階と、
ｃ）尿素と、シュウ酸アンモニウムとの水性浸染溶液で、前記段階ｂ）の基材を処理する段階と、
を含むことを特徴とする方法。
【請求項２８】
基材に印刷された酸性染料ベースのインクジェットインクの付着性、色堅ろう度及び洗濯堅ろう度を改善するために印刷した基材を生成する方法であって、
ａ）基材を準備する段階と、
ｂ）陽イオンポリマー又はコポリマーと、布柔軟剤と、尿素と、シュウ酸アンモニウムとを含む水性コーティング製剤で、前記基材を処理する段階と、
ｃ）前記基材を乾燥する段階と、
ｄ）酸性染料ベースのインクで前記基材に印刷する段階と、
ｅ）前記段階ｄ）の印刷した基材を後処理する段階と、
を含む方法。
【請求項２９】
前記水性コーティング製剤が、なめし剤を含むことを特徴とする請求項２８に記載の方法。
【請求項３０】
請求項２８に記載の方法により生成された印刷した基材。
【請求項３１】
画像の視覚化及びインクの保持性を向上させる固体含有水性コーティング製剤であって、
ａ）陽イオンポリマー又はコポリマーと、
ｂ）布柔軟材と、
ｃ）尿素と、
ｄ）シュウ酸アンモニウム及び酒石酸アンモニウムから成る群から選択された多官能基弱酸アンモニウム塩と、
を含むことを特徴とする水性コーティング製剤。
【請求項３２】
なめし剤を更に含むことを特徴とする請求項３１に記載の水性コーティング製剤。
【請求項３３】
前記なめし剤が、エチレングリコールモノエチルエーテル、チオジエチレングリコール、又はその組み合わせのいずれかであることを特徴とする請求項３２に記載の水性コーティング製剤。
【請求項３４】
画像の視覚化及び酸性染料ベースインクの保持性を向上させるための水性浸染溶液であって、
ａ）シュウ酸アンモニウム及び酒石酸アンモニウムから成る群から選択された多官能基弱酸のアンモニウム塩と、
ｂ）尿素と
を含むことを特徴とする水性浸染溶液。
【請求項３５】
印刷段階の後に後処理段階を受けることになる、基材に印刷された酸性染料ベースのインクジェットインクの付着性、色堅ろう度及び洗濯堅ろう度を改善するために基材を処理する方法であって、
ａ）基材を準備する段階と、
ｂ）陽イオンポリマー又はコポリマーと、布柔軟剤とを含む水性コーティング製剤で前記基材を処理する段階と、
ｃ）尿素と、シュウ酸アンモニウム及び酒石酸アンモニウムから成る群から選択された多官能基弱酸のアンモニウム塩との水性浸染溶液で、前記段階ｂ）の基材を処理する段階と、
を含むことを特徴とする方法。
【請求項３６】
印刷段階の後に後処理段階を受けることになる、基材に印刷された酸性染料ベースのインクジェットインクの付着性、色堅ろう度及び洗濯堅ろう度を改善するために基材を処理する方法であって、
ａ）基材を準備する段階と、
ｂ）陽イオンポリマー又はコポリマーと、布柔軟剤と、尿素と、シュウ酸アンモニウム及び酒石酸アンモニウムから成る群から選択した多官能基弱酸のアンモニウム塩とを含む水性コーティング製剤で、前記基材を処理する段階と、
を含むことを特徴とする方法。
【発明の詳細な説明】
【０００１】
（技術分野）
本発明は、インクジェット印刷装置による印刷時に、画像を受け取ることになるインクジェット印刷可能な基材を処理するためのコーティングに関する。詳細には、本発明は、インクジェット印刷用の織物基材を処理するためのコーティング、該基材を処理する方法、及びそれで生成された物品に関する。このような方法により、広幅型又は狭幅型インクジェット及びレーザー印刷装置のような一般に利用可能なインクジェット又はレーザー印刷装置において、このような基材の使用が容易になる。
【０００２】
（背景技術）
インクジェット印刷は、電子信号により、各種の基材上に堆積することができるインクの液滴又は流れを制御して誘導する非衝撃式及び非接触式の印刷法である。インクジェット印刷は、処理することができる基材の種類、並びに達成できる印刷品質及び作業速度の点から極めて用途が広い。更に、インクジェット印刷は、デジタルで制御可能である。このような理由で、インクジェット印刷法は、工業用マーキング及びラベル付けに広く採用されている。また、インクジェット印刷法は、建築及び工業デザイン用途、医療用画像、事務印刷（文書及び図形双方とも）、地理画像システム（例えば地震データ解析及び地図作成）、標識、グラフィック表示（例えば写真焼き増し、ビジネス用及び法廷図、グラフィックアート）及び同様なものでの広範な用途が見出されている。最後に、インクジェット印刷は、現在では、種々の織物基材上に画像を生成するのにも用いられている。織物布上に画像を生成するのにインクジェット印刷を用いると、高価で多くの場合無駄の多いスクリーン印刷技術を用いることなく、美的デザインを布上に迅速に視覚化することができる。このようなインクジェット印刷法により、デザイナー又は製造施設は、典型的なスクリーン印刷法でデザインのスクリーン画像を焼き付けるのに通常必要な時間より著しく短い時間で、完成デザインを視覚化することができる。
【０００３】
染料及び顔料はいずれも、このようなインクジェットインク製剤の着色剤として用いられる。しかしながら、このような材料は、インクを塗布する基材に常に良好に付着するとは限らない。例えば、染料は、基材が水と接触すると溶解する可能性がある。このように、インクジェット法を用いて塗布した画像は、繰り返し接触すると流れたり、染みになったりする傾向を有することもあり、又は相当量の水性媒体に曝されると（例えば、インクジェット印刷された物品が洗濯されると）実際に印刷表面から除去される可能性もある。更に、インクジェット法を用いて塗布した画像は、可視、紫外及び／又は赤外光に長期間暴露されると色褪せたり、色がはげたりする傾向もある。更に、織物基材に塗布する染料は、基材に塗布すると、著しい染料の染み出しが起きることがある。最後に、インクジェット法を使用して織物基材上に印刷した画像の色強度は、鮮明度に欠けることが多い。
【０００４】
また、織物基材の性質により、インクジェット印刷法で印刷又は描画するときに、通常のインクジェット用基材（紙又はコーティング紙）では見られない特定の問題を引き起こす。例えば、織物繊維は、組成が広範囲に異なり、各組成が、基材に許容範囲の印刷をするための特有の組み合わせ条件を示すことがある。例えば、綿基材は、水性インクの場合等には、高い吸収性となる可能性がある。インクは、インクジェット印刷装置のインクチャネルから吐出されると、綿基材の織物内に急速に吸収される。このような繊維は、紙基材に一般に見られる繊維より遥かに大きいため、色密度又は明度の外観は、繊維の表面での着色剤の保持不足により著しく低下する。また、染み出し、印刷パターンの色むら、及び画像の鮮鋭度又は明瞭度の喪失は、多くの場合織物布に印刷すること自体から起こる可能性がある。
【０００５】
逆に言えば、ポリエステルのような合成繊維は、水性インクにあまり濡れることができず、そのようなインクは、繊維間の間隙空間にのみ保持されることになる。また、このようにインクの保持が制限されることにより、上に説明した印刷品質に関する問題も引き起こされる。
更に、織物布に印刷された画像の耐久性は、加熱、蒸気処理、又は化学的固定のようなある種の印刷後の硬化処理工程により商業的に達成されることが多い。このような工程は、効率が悪い傾向があり、固定されていない着色剤を布から除去するための洗濯及び乾燥工程が更に必要である。従って、印刷後の硬化処理工程の有る場合又は無い場合のいずれかで、インクジェット印刷可能な基材に印刷された画像の耐久性を向上させることが望ましい。
【０００６】
典型的にはポリマー材料は商業的に用いられて、天然及び合成両方の織物繊維及び基材の性質を修飾する。このようなポリマー処理により、織物の外観又は手触りを変化させ、縮みを少なくし、可燃性を減少させ、又は繊維又は基材の他の特性を変化させることができる。処理は、ロータリースクリーン印刷のような商業的印刷処理を用いる際の印刷の容易さ及び／又は印刷性能を向上させるためにも行うことができる。例えば、ポリエチレンオキシドを用いて、インクジェット印刷に好適な織物基材を生成するために出発布材料が前処理されてきた。Ｈａｒｕｔａらに付与された米国特許第５，７８１，２１６号に開示されているように、ポリエチレンオキシド処理の織物基材を用いると、十分な輝度と鮮鋭度を有するが、好ましくない色染み出しがない、色深度の大きい画像を得ることができると記載されている。Ｈａｒｕｔａは、陽イオン化剤を用いるこのようなポリエチレンオキシド前処理をすることにより画像の着色能力を向上させることを開示しているが、Ｈａｒｕｔａは、このような処理は、その後、付加的な加熱、洗濯及び乾燥工程により硬化させる必要があるとしている。
【０００７】
陽イオンポリマーを水圧交絡繊維状ウェブ内にラテックス飽和剤の一部として使用することは、ＷＯ９９／００５４１として公開された、ＨａｒｒｉｓらによるＰＣＴ／ＵＳ９８／１２７１２号に開示されている。ＷＯ９９／００５４１に記載されているように、ラテックス飽和は、典型的には、その後に乾燥段階又は他の硬化補助が行われる。
重炭酸ナトリウム、炭酸ナトリウム及び尿素を含む浸染溶液を用いることも知られている。このような浸染溶液は、典型的には、織物工場で、増粘剤のような他の添加剤と共にインクペーストに用いられており、印刷される前の織物基材自体のコーティング処理に関連しては用いられない。次に、インクペーストは、布基材にロータリースクリーン印刷される。しかしながら、インクジェット印刷装置技術の物理的制約のため、インクジェット印刷にインクジェットペースト送達システムを用いることはできない。ペースト中の塩は、インクジェット印刷装置のヘッドを腐食することになる。また、インクペーストの使用は、無駄の多い方法でもある。更に、そのようなペーストを従来のスクリーン印刷方法に用いても、印刷段階の後に大量の染料が洗い流される。
【０００８】
従って、当技術分野では、依然として、インクジェット印刷装置による描画中及び描画後に基材への染み出しの量が最少である高度の光学濃度をもたらす、インクジェット印刷可能な基材へのコーティング及び処理法が必要とされている。また、当技術分野では、織布基材に使用することができるインクジェット印刷可能な基材の処理法も必要とされている。この点に関して、当技術分野では、インクジェットのインク剤を受けるための布を処理する方法であって、各種の織物基材に優れた色堅ろう度及び色強度を可能にする方法が更に必要とされている。最後に、当技術分野では、構成するのにインク硬化段階に依存しないこのような基材が依然として必要とされている。
【０００９】
（発明の開示）
本発明によれば、種々のインクジェット印刷可能な基材に適用する場合の、色密度及び印刷画像の品質と、酸性及び反応染料ベースのインクジェットインク剤の付着特性及び／又は色堅ろう度は、陽イオンポリマーコーティング製剤を浸染溶液、特にアルカリ材料と、反応染料ベースのインクに対しては尿素と、酸性染料ベースのインクに対してはアンモニウム塩及び尿素とを含有する浸染溶液と共に用いて、基材を処理することにより改善できることが見出された。そのようなアルカリ材料の例証としては、水酸化ナトリウム、ケイ酸ナトリウム、トリクロロ酢酸ナトリウム、及び炭酸カリウムのような材料とすることができる。特に、多官能基弱酸のアンモニウム塩及び尿素を含有する浸染／コーティング溶液／製剤を用いると効果的であることが示された。望ましくは、アンモニウム塩は、シュウ酸アンモニウム及び酒石酸アンモニウムから成る群から選択される。ナイロン／ライクラ型の布を処理するためには、シュウ酸アンモニウム及び尿素が特に効果的であることが示された。別の実施形態では、シュウ酸アンモニウム浸染溶液と共に、なめし剤を用いることができる。そのようななめし剤の例証としては、エチレングリコールモノエチルエーテル、及びチオジエチレングリコールを含む群とすることができる。そのようななめし剤は、このような浸染溶液と共に用いると、耐久性、特に色落ち堅ろう度を改善するのに役立つことが見出されている。多彩な織布基材を処理して、インクジェットインク剤の色堅ろう度及び洗濯堅ろう度を改善することができる。処理製剤は、固体を含有し、反応染料ベースのインクに対しては、陽イオンポリマー又はコポリマーと、布柔軟剤と、尿素と、アルカリ材料とを含み、或いは、酸性染料ベースのインクに対しては、同じ陽イオンポリマーと、布柔軟剤と、付加的に尿素と、アンモニウム塩とを含む、水性コーティング製剤を含む。詳細には、処理製剤は、約５〜９５％の陽イオンポリマー又はコポリマーと、約５〜２０％の布柔軟剤とを含む。或いは、製剤はまた、洗濯堅ろう度を増大させるために約０〜８０％のポリマーラテックス結合剤を含むことができる。これらのパーセントは、固体に基づいている。製剤の合計固体含有量は、典型的には１０〜５０％の範囲である。別の実施形態では、反応染料類に対してアルカリ材料と尿素との別個の浸染溶液と共に、陽イオンポリマーコーティングを用いることができる。別の実施形態では、酸性染料類に対してアンモニウム塩と尿素との別個の浸染溶液と共に、陽イオンポリマーコーティング製剤を用いることができる。本方法は、化学薬品類又は織布基材に関係なく染料を固定する経路が提供され、周囲空気状態での乾燥以上の更に他のインク硬化工程を必要とすることなくそれを行う。また、蒸気処理又は硬化処理のような印刷後の工程の効果は、このような製剤により向上され、染料の無駄を減少させ、色の鮮やかさを更に向上させることができる。また、顔料又は着色料の固定を、これらの製剤によって向上させることができる。
本発明のこれら及び他の特徴及び利点は、次に開示した実施形態の詳細な説明及び添付の特許請求の範囲を参照すると明らかになるであろう。
【００１０】
（発明を実施するための最良の形態）
本発明によれば、加熱又は後処理硬化段階なしに、インクジェット印刷可能な基材の付着特性及び／又は色堅ろう度／色密度及び洗濯堅ろう度を改善する水性コーティング及び方法が提供され、該方法は、陽イオンポリマー又はコポリマーと布柔軟剤とを含む水性コーティング製剤で織物基材を処理する段階を含む。望ましい方法では、約５〜９５％の陽イオンポリマー又はコポリマーと、約５〜２０％の布柔軟剤とを含む水性コーティング製剤で織物基材を処理する段階を含む。先に述べたように、このようなパーセントは、特に記載しなければ、合計固体のパーセントである。この使用の目的では、合計固体のパーセントは、特定の成分の乾燥部の値を製剤の全成分の乾燥部の合計で割ることにより計算される。本発明は、更に、処理したインクジェット印刷可能な基材に関し、その処理は、陽イオンポリマー又はコポリマーと布柔軟剤との水性コーティング製剤を含む。本発明の望ましい実施形態は、処理したインクジェット印刷可能な基材であり、その水性コーティング処理は、約５〜９５％の陽イオンポリマー又はコポリマーと、約５〜２０％の布柔軟剤とを含む。
【００１１】
陽イオンコポリマーは、製剤において、反対に荷電した陰イオン染料分子を基材、特に織布基材に引き付けて固定するように機能する。ポリマー又はコポリマーは、それ自身で、又は製剤に存在する他の成分で、織り繊維に架橋することができる反応性のある残基又は基を含有することができる。このような陽イオン樹脂は、主ポリマー鎖又はポリマー基幹に荷電基を組み込むことができ、又はポリマー鎖の側鎖基として組み込むこともできる。このような陽イオンポリマーの構造式の例示的なリストは、図１Ａ〜図１Ｃに示されている。コーティングに用いる陽イオンポリマーには、ジアリルジメチルアンモニウムクロリドのようなジアリルジアルキルアンモニウムモノマーのポリマー及びコポリマー、アクリルオキシエチルジメチルアンモニウムクロリド又はアクリルアミドエチルジメチルアンモニウムクロリドモノマーのような陽イオン性アクリル酸及びアクリルアミド、メチルビニルピリジンクロリドのような第４級化されたビニルピリジン、及びポリアルキルアミンポリマー及びコポリマーを含むことができるが、これに限定されるわけではない。このような系のコモノマーは、可撓性、疎水性、又はポリマー分子の機械的特性を修飾するもので構成されることができる。更に、反応性及び／又は自己縮合性のモノマーを含んで、織り繊維又は製剤の他の成分への付着性を向上させることができる。主鎖に荷電基を有する陽イオンポリマーの他の例には、デラウェア州ウィルミントンにあるＨｅｒｃｕｌｅｓ  ＩｎｃｏｒｐｏｒａｔｅｄのＲｅｔｅｎ（登録商標）２０４  ＬＳ及びＫｙｍｅｎｅ（登録商標）５５７  ＬＸポリマーのようなエピハロヒドリン−アミンポリマーが含まれる。好ましい陽イオン性ポリマー樹脂の特定の例は、ジョージア州ロズウェルにあるＥＣＣ  Ｉｎｔｅｒｎａｔｉｏｎａｌから入手可能なＣＰ  ７０９１  ＲＶであり、ＣＰ  ７０９１  ＲＶは、ポリ（ジアリルジメチルアンモニウムクロリド−コ−ジアセトンアクリルアミド）である。
【００１２】
本発明のコーティング／方法により用いることができる適切な布柔軟剤には、コネチカット州グリニッジにあるＧｏｌｄｓｃｈｍｉｄｔ  Ｃｈｅｍｉｃａｌ  ＣｏｒｐｏｒａｔｉｏｎのＶａｒｉｓｏｆｔ２２２、同じくＧｏｌｄｓｃｈｍｉｄｔのＡｄｏｇｅｎ４３２、イリノイ州ノースフィールドＳｔｅｐａｎ  ＣｏｍｐａｎｙのＡｃｃｏｓｏｆｔ５５０−７５、ニュージャージー州マウントオリーブのＢＡＳＦ  Ｃｏｒｐｏｒａｔｉｏｎ，Ｓｐｅｃｉａｌｔｙ  Ｃｈｅｍｉｃａｌｓ  ＤｉｖｉｓｉｏｎのＡｌｕｂｒａｓｏｆｔ  Ｓｕｐｅｒ１００及びＡｌｕｂｒａｓｏｆｔ１１６、ノースカロライナ州マウントホーリーのＩＣＩ  Ｓｕｒｆａｃｔａｎｔｓ又はＨｏｄｇｓｏｎ  Ｔｅｘｔｉｌｅｓ  ＣｈｅｍｉｃａｌのＡｈｃｏｖｅｌ  Ｂａｓｅ  Ｎ−６２が含まれるが、これに限定されない。適切な布柔軟剤には、陽イオン性又は非イオン性のものが含まれ、印刷される織物基材に印刷品質及び画像明度の特性を付与する。特定の織布基材に最も適切な布柔軟剤は、布基材によりさまざまである。例えば、布柔軟剤Ｖａｒｉｓｏｆｔ  ２２２は、綿／旗布試料には良好に作用し、Ａｄｏｇｅｎ  ４３２は、ナイロン／ライクラ試料に良好に作用することが見出されている。
【００１３】
本発明の他の実施形態では、先に記載したインクジェット印刷可能な基材のためのコーティング処理又は製剤はまた、織布基材上の着色剤の付着性及び／又は洗濯堅ろう度を更に向上させるために、ラテックス結合剤を含む。ラテックス結合剤を含むコーティングしたインクジェット受容性のある基材では、高度の色密度及び飽和率、優れた印刷品質、ウィッキング又は染み出しの減少、及びインク吸収性の向上がもたらされることが見出されている。更に、コーティング又は処理製剤は、インクジェット印刷工程を通じて印刷するときに、加熱、蒸気処理、化学的固定、又は放射線のような印刷後硬化段階を必要とすることなく、洗濯堅ろう度を有する印刷画像をもたらす。同様に、本発明はまた、処理したインクジェット印刷可能な基材であって、処理が、陽イオンポリマー又はコポリマーと、布柔軟剤と、ラテックス結合剤との水性コーティング製剤を含むものに関する。本発明の望ましい実施形態は、処理したインクジェット印刷可能な基材であって、水性処理製剤が、約５〜９５％の陽イオンポリマー又はコポリマーと、約５〜２０％の布柔軟剤と、約０〜８０％のラテックス結合剤とを含むものである。
【００１４】
この別の実施形態での処理又はコーティング製剤は、主に、陽イオンポリマー及びコポリマーと、布柔軟剤と、ラテックス分散液又は乳濁液の形の水不溶性ポリマーとで構成される。詳細には、処理製剤には、織布基材に応じて約０〜８０％のポリマーラテックス結合剤を含むことができる。ラテックス強化ポリマーは、非イオン性又は陽イオン性のいずれかとされることができる。単なる例証として、ラテックス材料には、ビニルアセテート、エチレン−ビニルアセテート、アクリレート、スチレン、及びスチレン−アクリレート樹脂及び他の陽イオン性又は非イオン性ラテックスを含むことができる。このような樹脂は、固有の陽イオン機能性に加えて、反応性又は自己架橋性のある基を含むことができる。
また、水性コーティング製剤は、増白剤のような完成基材の外観又は触感覚特性に影響を及ぼす他の添加物を含むこともできる。全ての提示したパーセントは、特に指定しなければ、固体に基づくことを理解されたい。製剤に対する合計固体含有量は、典型的には、約５〜５０％の範囲であるが、望ましくは約５〜３０の範囲である。更に望ましくは、製剤に対する合計固体含有量は、約２５〜２８％の範囲である。
【００１５】
織物基材のための処理製剤（組成物）は、原液又は分散液から、又は適切ならば固体として上記の成分を加え、均一に混合することにより作られる。処理製剤の織物基材への塗布は、当業者に周知の何らかの方法で行うことができる。例えば、布基材は、標準パジング（浸漬及び圧搾）法で処理し、強制空気オーブンで乾燥することができるが、当業者に周知のどのような適切な織物乾燥手段を用いることもできる。インクジェット印刷可能な基材を処理するための浸漬及び圧搾法１０の概略図を示す図２に見られるように、織物基材２０は、供給ロール３０から巻き戻され、次に飽和剤タンク／浴４０中に、処理製剤で飽和するのに十分な時間浸漬される。次に、織物基材は、加圧ニップロールセット４４及び４８を通される。ロールの圧力は、約１０〜１２０ｐｓｉｇの範囲とされる必要があるが、用いる織布基材の種類及び用いる処理製剤の合計固体含有量に応じて約１０〜６５ｐｓｉｇの範囲であることが望ましい。加圧ニップロールは、コーティングを基材の上に均一に押し付け、基材の表面に浸透するようにする。ロールは、ゴム又はスチールのいずれかとされることができるが、１セットのロールのうちの少なくとも１つのロールがゴムであることが望ましい。ニップ加圧ロールを通過した後、織物基材は、乾燥手段５０を通って進む。乾燥手段は、織物基材を保持するためのテンタ枠を含むことができ、乾燥する基材の性質に応じて複数の連続した乾燥手段をそれ自身に包含することができる。乾燥温度は、約２００°Ｆから３２５°Ｆまで、望ましくは約２２０°Ｆから２５０°Ｆの間の範囲とされるのが望ましい。典型的な乾燥時間は、約３０秒から３分の間である。乾燥に続き、完成した処理済み織物基材は、巻き取りロール５２に巻き上げられる。織物基材は、貯蔵のために巻かれるか、インクジェット印刷に備えて、第２のラミネーション工程に移動することができる。織物基材は、印刷を容易にするためにキャリア裏当てにラミネートされることができる。
【００１６】
この塗布方法を用いると、織物基材の乾燥ピックアップ率は、約０．５％から約６０％まで変化させることができる。望ましくは、乾燥ピックアップ率は、約３から約２０％まで変化させることができる。更に望ましくは、乾燥ピックアップ率は、約６から約１５％まで変化させることができる。織物基材の湿潤ピックアップ率は、典型的には、約３０〜１５０％の間とされる。望ましくは、このような湿潤ピックアップ率は、約８０〜１２０％の間とされる。ダクロン旗基材では、湿潤ピックアップ率は、約４０〜１２０％の間とされることが望ましい。これらの項目は、後で述べる等式により定義される。
【００１７】
本発明により処理することができる基材はさまざまであり、紙、布、フィルム等が含まれるが、織布基材が好ましい。このような布には、綿、絹、ウール、ポリエステル、レーヨン、ナイロン、及びその混紡を含むことができる。更に、開示したインクジェット基材は、更に、熱、放射線又は圧力を用いる印刷後硬化段階を用いても用いなくても、本明細書に開示する利点をもたらすことができる。理想的には、このような処理した基材は、印刷した画像を周囲温度即ち室温のみで硬化させ又は乾燥することで、着色剤の付着性及び／又は色堅ろう度を生じる。しかしながら、この方法には印刷後硬化段階は必ずしも必要ではないが、印刷後硬化段階により、基材に印刷した画像の色堅ろう度及び洗濯堅ろう度を更に向上させることができることに注目されたい。このような製剤で処理されることができる種々の布の坪量は、約２オンス／平方ヤード（ｏｓｙ）から約９ｏｓｙまでの範囲とされることができる。
【００１８】
このような基材に印刷されるためにインクジェット印刷装置で用いることができる染料の部類には、酸性染料、反応染料、直接染料、アゾ染料、イオウ染料、修飾染料、ポリマー染料、コポリマー染料又は当業者に周知の他の着色剤の部類が含まれる。更に、顔料着色料を、インクジェット印刷装置で用いて、基材に印刷することができる。また、本明細書に参考文献としてその全体が組み込まれている１９９８年７月２日に出願された出願番号第０９／１０９，６８１号の米国特許出願及び米国特許第５，８９７，６９４号に開示されている添加剤ような添加剤を含むインクジェットインクで基材に印刷すると、基材処理が高められ、色堅ろう度及び洗濯堅ろう度を向上させることができることが見出されている。
【００１９】
本発明の別の実施形態では、これら先に記載した処理製剤を、旗織布基材を処理する方法に用いることができる。このような基材材料には、綿１００％、ポリエステル１００％、絹１００％、ナイロン、レーヨン、及び綿とポリエステルの混紡のような配合材料のほか、不織材料が含まれる。例えば、先に記載した方法に従って、陽イオンポリマーと、布柔軟剤と、ラテックスポリマー結合剤とを含む水性コーティング製剤で旗織布基材を前処理すると、旗基材がインクジェット印刷可能になり、色堅ろう度／色密度及び洗濯堅ろう度が改善され、色の染み出しが減少することが見出されている。同様に、本発明はまた、処理が、陽イオンポリマー又はコポリマーと、布柔軟剤と、任意的なラテックス結合剤との製剤を含む、処理されたインクジェット印刷可能な旗基材に関する。本発明の望ましい実施形態は、水性処理製剤が、約５〜９５％の間の陽イオンポリマー又はコポリマーと、約５〜２０％の間の布柔軟剤と、約０〜８０％の間のラテックス結合剤とを含む、処理されたインクジェット印刷可能な旗基材である。
【００２０】
本発明の更に別の実施形態によれば、上に記載した方法により、本明細書に記載するような処理した織物基材を用いて生成された物品が提供される。このような物品には、例えば、旗、壁装材及び他の家庭用製品を含むことができる。このように、本発明によれば、本明細書で記載するような処理した基材にインクジェットで印刷した画像は、印刷した基材に水が繰り返し接触しても、該基材からその画像が除去されにくい。このような繰り返し接触は、物品を普通に取り扱うこと、偶発的に液体がかかること、及び物品の定期的な洗濯により生じる。本発明による物品が、インクジェット画像が印刷されている処理した基材を含む場合、得られた画像は、該基材に十分に付着し、その物品を洗濯してもそれから除去されにくい。種々の実施形態のそれぞれを含んでいる本発明を、以下の例により更に説明する。しかしながら、それらの例は、本発明の精神又は範囲のいずれをも多少なりとも制限するものと解釈してはならない。
【００２１】
予備例
織物基材試料は、まず、酸性染料、反応染料、及び／又は直接染料を含有する市販のインクジェットインクを使用し、市販のインクジェット印刷装置を用いて試験パターンを印刷した。印刷した試料の色密度、色の染み出し、印刷品質を評価した。これらの織物には、綿ポプリン織物基材を含んだ。試料の両方の組の複製を、記載するような洗濯法を用いて洗濯した。洗濯した試料を用いて、色密度、色の染み出し、印刷品質又は外観、及び色耐久度を評価した。予備例のデータは、次の表１に表している。
【００２２】
予備例
表１
2004528195.tif 000003
【００２３】
ＣＰ  ７０９１  ＲＶは、ＥＣＣ  Ｉｎｔｅｒｎａｔｉｏｎａｌのジアリルジメチルアンモニウムクロリド／ジアセトンアクリルアミドコポリマーである。Ｅｎｃａｄ  ＧＡインクは、標準モノマー染料を用いている。試料は手洗いした。サンプリングは、マゼンタインクを試験した。試料のデルタＥは、分光濃度計及び後で述べる等式を用いて計算した。サンプリングは、先に記載したように、浸漬及び圧搾法を用いて生成した。以上に見られるように、予備例のコーティングは、水性製剤中に陽イオンポリマーのみを含んだ。パーセントは、パーセント溶液を表す。
【００２４】
第２のより厳格な組の試験及び例を種々の布基材に対して行った。このような織布基材には、表２に挙げた材料が含まれる。
表２
2004528195.tif 000004
【００２５】
Ｕ．Ｓ．Ｓｉｌｋ，Ｉｎｃ．は、ニューヨーク州ニューヨークにある。Ｇｕｉｌｆｏｒｄ  Ｍｉｌｌｓは、ニューヨーク州ニューヨークにある。Ｓｃｈｅｒ  Ｆａｂｒｉｃｓ，Ｉｎｃ．は、ニューヨーク州ニューヨークにある。Ｃｒａｎｔｏｎ  Ｍｉｌｌｓは、ロードアイランド州クランストンにある。Ｌｏｒｂｅｒ  Ｉｎｄｕｓｔｒｉｅｓは、カリフォルニア州ガーディナにある。Ｆｉｓｈｅｒ  Ｔｅｘｔｉｌｅｓは、ノースカロライナ州インディアントレイルにある。
【００２６】
第２の組の例の条件
印刷段階
以下の例のそれぞれにおいて、カリフォルニア州サンディエゴのＥｎｃａｄ  Ｉｎｃ．から入手したＥｎｃａｄ  Ｐｒｏ  Ｅ（＠３００ｄｐｉ）を用いて、処理した織り試料を印刷した。４パス強化印刷モード、即ち印刷装置が織物基材を４回通過する状態で、Ｅｎｃａｄ  ＧＡ、ＧＳ又はＧＯインクを用いた。いくつかの例では、データ表にダブルストライクとして表すように、印刷ヘッドを予熱し、数字「７」で識別されるオプションを印刷装置に選択した。このオプションでは、印刷装置から基材に更に多くのインクを放出させることができる。インクの染料は、反応染料、酸性染料、及び／又は直接染料で構成されていたが、それらを表３に記載する。
【００２７】
表３
用いたインク
2004528195.tif 000005
試料の大きさは、典型的には１１×１５インチであった。また、試験には、大きさがほぼ１４×２５インチのラベンダー、緑、及びマゼンタを用いる３色の花柄印刷を用いた。緑の陰影の間を区別することが困難な場合には、試料の中立部分（即ちインクが無い部分）も評価した。
【００２８】
色彩測定
印刷した織物基材のＬ＊ａ＊ｂ＊色彩値測定（ＣＩＥ  １９７６年国際照明委員会）及び光学濃度は、操作説明書に従い、ＣＭＹフィルタを用いたＸ−Ｒｉｔｅ  ９３８分光濃度計（Ｄ６５／１０°）を用いて行った。Ｘ−Ｒｉｔｅ分光濃度計は、ミシガン州グランドビルにあるＸ−Ｒｉｔｅ  Ｃｏｒｐｏｒａｔｉｏｎから入手した。平均光学濃度は、各フィルタを用いた３回の測定の平均の合計とした。デルタＥは、次の等式に従って計算する。
ΔＥ＝ＳＱＲＴ［（Ｌ＊標準−Ｌ＊試料）２＋（ａ＊標準−ａ＊試料）２＋（ｂ＊標準−ｂ＊試料）２］
デルタＥが大きくなると、色強度の変化が大きくなる。色の強度が、硬化段階により増大しない場合、デルタＥが大きく増大すれば、典型的には、退色を示すことになる。試験は、ＡＳＴＭ（米国材料検査協会）ＤＭ２２４−９３及びＡＳＴＭ  Ｅ３０８−９０に従った。デルタＥの値が３．０より小さい場合は、一般に、このような色の変化は、ヒトの目では観察することができないと考えられている。分光濃度計試験の詳細な説明は、１９９７年ＡＡＴＣＣ（アメリカ繊維化学者・色彩技術者協会）出版の「織物工業における色技術」第２版に見ることができる。
【００２９】
織物試料のための洗濯方法
指示される場合には、織物試料は、次の方法を用いて洗濯した。試料は、１リットルビーカーのような適切な大きさのビーカー又は容器に入れた。次に、試料を冷たい流水（ほぼ１０〜２０℃の間）の下にほぼ２分間置いた。次に、織物試料から冷水を排水した。次に、ビーカーを温水（ほぼ４０〜５０℃の間）で再び満たし、水１ガロン当たり１オンスの洗剤（Ｓｙｎｔｈｒａｐｏｌ（登録商標））をビーカーに加えた。
次に、織物試料をほぼ５分洗濯してすすぎ、残りの水を排水した。最後に、織物試料を微温水（ほぼ２５〜３０℃の間の）で２分間すすぎ、続いて更にほぼ１分間冷水（ほぼ１０〜２０℃の間の）ですすいだ。
【００３０】
典型的には、硬化工程は必ずしも必要でないが、第２の組の試料は、比較のために、印刷した後、実験用蒸し器を用いて蒸気処理した。例示の目的では、色堅ろう度のレベルが不良とされる場合には、染み出し又はウィッキングが起こった。洗濯堅ろう度のレベルが不良とされる場合には、画像が洗い落ち（ウォッシュアウト）を生じていた。色堅ろう度及び洗濯堅ろう度のレベルが良好とされる場合には、色の鮮明度及び画像保持性が、不良レベルより著しく良好である。色堅ろう度及び洗濯堅ろう度のレベルが優秀とされる場合には、色の特性及び鮮明度が、最高レベルであり、色密度も最高である。
例
次の例の織物基材のそれぞれは、印刷の前に、Ａｍｅｒｉｃａｎ  Ｂｕｉｌｔｒｉｔｅ，Ｉｎｃ．からＰｒｏｔｅｃＲｉｔｅ（登録商標）６７９８という名称で入手した接着剤コーティング紙の裏当てにラミネートされ、基材が容易に印刷装置を通って進むことができるようにされたことに注目されたい。基材は、次に、洗濯する前に裏当てから除去した。６７９８と呼ばれて区別される接着剤コーティング裏当て紙は、呼び厚さが５．４ｍｉｌ、初期付着値が２７ｏｚ／ｉｎ、引張強度が機械方向で１６ｌｂｓ／ｉｎ、及び伸長率が機械方向で１０％である紙を含む。用いたバッチ製剤は、以下の例のまとめに記載している。
例１．陽イオンコポリマーＣＰ  ７０９１  ＲＶ（ＥＣＣ  Ｉｎｔｅｒｎａｔｉｏｎａｌ）、ポリ（ジアリルジメチルアンモニウムクロリド−ｃｏ−ジアセトンアクリルアミド）は、４９．３％の原液水溶液で入手した。この溶液の２０．３湿潤部（１０乾燥部、又は合計乾燥部のほぼ９０〜９１％）を７０．３部の水に、攪拌しながら加えた。１．１湿潤部（１乾燥部、又は合計乾燥部のほぼ９％）のＶａｒｉｓｏｆｔ（登録商標）２２２布柔軟剤（９０％水溶液）を加え、溶液全体が均一になるまで攪拌した。この製剤を用い、先に記載したように、パジングにより１００％綿ポプリンを処理して乾燥した。この試料の一部を接着紙キャリアにラミネートし、インクジェット印刷機で印刷し、周囲条件下で乾燥した。試料の特性は、印刷画像の品質、インク保持性、及び色密度又は飽和度に関して、次の条件下、１）印刷直後、２）印刷及び洗濯後、３）印刷及び蒸気処理後、４）印刷、蒸気処理及び洗濯後、で評価した。印刷した試料は、染み出しが殆ど又は全くない優れた画像品質、優れたインク保持性、及び優れた色密度を示した。蒸気処理した試料は、色及び外観が著しく向上した。蒸気処理した試料及び蒸気で後処理していない試料の洗濯堅ろう度は、洗濯すると、中程度の色の保持性を示した。この例には、ＧＳインクセットを用いた。
【００３１】
例２．例１に用いた製剤を用いて、１００％ポリエステルジョーゼット布を処理した。この布に対する結果は、例１で得られたものと同様であった。この例には、ＧＳインクセット及びＧＯインクセットを用いた。
例３．２０．３湿潤部の（陽イオンコポリマーＣＰ  ７０９１  ＲＶ（ＥＣＣ  Ｉｎｔｅｒｎａｔｉｏｎａｌ））（４９．３％水溶液）（１０乾燥部又は合計乾燥部のほぼ９０〜９１％）を４８．９部の水に、攪拌しながら加えた。２２．５湿潤部のＡｄｏｇｅｎ（登録商標）４３２布柔軟剤（４．４％水溶液）（１乾燥部、又は合計乾燥部のほぼ９％）を加え、溶液全体が均一になるまで攪拌した。この製剤を用い、通常のパジングにより１００％綿ポプリンを処理して乾燥した。この試料を、例１に記載した方法を用いて、印刷し、評価した。印刷した試料は、染み出しが殆ど又は全くない優れた画像品質、優れたインク保持性、及び優れた色密度を示した。蒸気処理した試料は、色及び外観が著しく向上した。蒸気処理した試料及び蒸気で後処理していない試料の洗濯堅ろう度は、洗濯すると、中程度の色の保持性を示した。この例には、ＧＳインクセットを用いた。
【００３２】
例４．例３に用いた製剤を用いて、１００％絹シャルムーズ布を処理した。この布に対する結果は、例３で得られたものと同様であった。この例には、ＧＳインクセットを用いた。
例５．例３に用いた製剤を用いて、１００％絹クレープデシン布を処理した。この布に対する結果は、例３で得られたものと同様であった。この例には、ＧＳインクセットを用いた。
【００３３】
例６．２０．３湿潤部の陽イオンコポリマーＣＰ  ７０９１  ＲＶ（ＥＣＣ  Ｉｎｔｅｒｎａｔｉｏｎａｌ）（４９．３％水溶液）を４８．９部の水に、攪拌しながら加えた。１１．３湿潤部のＡｄｏｇｅｎ（登録商標）４３２布柔軟剤（４．４％水溶液）及び１１．３湿潤部のＶａｒｉｓｏｆｔ（登録商標）２２２（４．７％水溶液）を加え、溶液全体が均一になるまで攪拌した。この製剤を用い、通常のパジングにより１００％綿ポプリンを処理して乾燥した。この試料を、例１に記載した方法を用いて、印刷し、評価した。印刷した試料は、染み出しが殆ど又は全くない優れた画像品質、優れたインク保持性、及び優れた色密度を示した。蒸気処理した試料は、色及び外観が著しく向上した。蒸気処理した試料及び蒸気で後処理していない試料の洗濯堅ろう度は、洗濯すると、中程度の色の保持性を示した。この例には、ＧＳインクセットを用いた。
【００３４】
例７．処理組成物は、２３．１湿潤部のＡｃｃｏｓｏｆｔ（登録商標）５５０布柔軟剤（４．３％水溶液）（１乾燥部、又は合計乾燥部のほぼ９％）をＡｄｏｇｅｎ（登録商標）４３２布柔軟剤の部に置き換えて、例６のように調製した。陽イオンポリマーが、１０乾燥部又は合計乾燥部のほぼ９０〜９１％を占めた。水の湿潤部は、ほぼ４８．２部を構成した。この製剤を用い、通常のパジングにより１００％綿ポプリンを処理して乾燥した。この試料を、例１に記載した方法を用いて、印刷し、評価した。印刷した試料は、染み出しが殆ど又は全くない優れた画像品質、優れたインク保持性、及び優れた色密度を示した。蒸気処理した試料は、色及び外観が著しく向上した。蒸気処理したものの洗濯色耐久度は、未処理の試料に比較して、劇的に増大した。ある程度の色堅ろう度の向上は、蒸気処理なしで達成された。この例には、ＧＳインクセットを用いた。
【００３５】
例８．例７に用いた製剤を用いて、８５／１５ナイロン／ライクラ混紡布を処理した。この布に対する結果は、例７で得られたものと同様であった。この例には、ＧＳインクセットを用いた。
例９．例７に用いた製剤を用いて、１００％絹シャルムーズ布を処理した。この布に対する結果は、例７で得られたものと同様であった。この例には、ＧＳインクセットを用いた。
【００３６】
例１０．処理組成物は、２２．７湿潤部のＡｌｕｂｒａｓｏｆｔ（登録商標）Ｓｕｐｅｒ１００布柔軟剤（４．４％水溶液）（１乾燥部又は合計乾燥部のほぼ９％）をＡｄｏｇｅｎ（登録商標）４３２布柔軟剤の部に置き換えて、例３のように調製した。この製剤は、２０．３湿潤部の７０９１ＲＶ（１０乾燥部、又は合計乾燥部のほぼ９０〜９１％）、及び４８．７部の水を含んだ。この製剤を用い、通常のパジングにより１００％綿ポプリンを処理して乾燥した。この試料を、例１に記載した方法を用いて、印刷し、評価した。印刷した試料は、染み出しが殆ど又は全くない優れた画像品質、優れたインク保持性、及び優れた色密度を示した。蒸気処理した試料は、色及び外観が著しく向上した。蒸気処理したものの洗濯色耐久度は、未処理の試料に比較して、劇的に増大した。ある程度の色堅ろう度の向上は、蒸気処理なしで達成された。この例には、ＧＳインクセットを用いた。
【００３７】
例１１．例１０に用いた製剤を用いて、８５／１５ナイロン／ライクラ混紡布を処理した。この布に対する結果は、例１０で得られたものと同様であった。この例には、ＧＳインクセットを用いた。
例１２．例１０に用いた製剤を用いて、１００％絹シャルムーズ布を処理した。この布に対する結果は、例１０で得られたものと同様であった。この例には、ＧＳインクセットを用いた
【００３８】
例１３．処理組成物は、８．８湿潤部のＡｈｃｏｖｅｌ（登録商標）布柔軟剤（１１．３％水溶液）（１乾燥部又は合計乾燥部のほぼ９％）をＡｄｏｇｅｎ（登録商標）４３２布柔軟剤の部に置き換えて、例３のように調製した。この製剤は、２０．３湿潤部の７０９１ＲＶ（１０乾燥部、又は合計乾燥部のほぼ９０〜９１％）、及び６２．５部の水を含んだ。この製剤を用い、パジングにより１００％綿ポプリンを処理して乾燥した。この試料を、例１に記載した方法を用いて、印刷し、評価した。印刷した試料は、染み出しが殆ど又は全くない優れた画像品質、優れたインク保持性、及び優れた色密度を示した。蒸気処理した試料は、色及び外観が著しく向上した。蒸気処理したものの洗濯色耐久度は、未処理の試料に比較して、劇的に増大した。良好な色堅ろう度の向上が、蒸気処理なしで達成された。この例には、ＧＳインクセットを用いた。
【００３９】
例１４．陽イオンポリマーＣＰ  ２６１ＬＶ（ＥＣＣ  Ｉｎｔｅｒｎａｔｉｏｎａｌ）、ポリ（ジアリルジメチルアンモニウム）は、４３．０％の原液水溶液で入手した。この溶液の２３．３湿潤部（１０乾燥部、又は合計乾燥部のほぼ９０〜９１％）を４７．１部の水に、攪拌しながら加えた。２１．３湿潤部のＶａｒｉｓｏｆｔ（登録商標）２２２布柔軟剤（４．７％水溶液）（１乾燥部、又は合計乾燥部のほぼ９％）を加え、溶液全体が均一になるまで攪拌した。この製剤を用い、パジングにより１００％綿ポプリンを処理して乾燥した。この試料を、例１に記載した方法を用いて、印刷し、評価した。印刷した試料は、染み出しが殆ど又は全くない優れた画像品質、優れたインク保持性、及び優れた色密度を示した。蒸気処理していない試料は、洗濯すると、中程度の色の保持性を示した。色堅ろう度は、幾分向上した。蒸気処理した試料は、色及び外観が著しく向上した。蒸気処理した試料及び蒸気で後処理していない試料の洗濯堅ろう度は、洗濯すると、中程度の色の保持性を示した。この例には、ＧＳインクセットを用いた。
【００４０】
例１５．８０％のエトキシレーテッドポリエチレンイミン（３４．７％水溶液）（１０乾燥部、又は合計乾燥部のほぼ９０〜９１％）を含有する２８．８湿潤部の溶液を４１．６部の水に、攪拌しながら加えた。２１．３湿潤部のＶａｒｉｓｏｆｔ（登録商標）２２２布柔軟剤（４．７％水溶液）（１乾燥部、又は合計乾燥部のほぼ９％）を加え、溶液全体が均一になるまで攪拌した。この製剤を用い、パジングにより１００％綿ポプリンを処理して乾燥した。この試料を、例１に記載した方法を用いて、印刷し、評価した。印刷した試料は、染み出しが殆ど又は全くない優れた画像品質、優れたインク保持性、及び優れた色密度を示した。蒸気処理していない試料は、洗濯すると、中程度の色の保持性を示した。色堅ろう度が幾分向上した。蒸気処理した試料は、色及び外観が著しく向上した。蒸気処理した試料及び蒸気で後処理していない試料の洗濯堅ろう度は、洗濯すると、中程度の色の保持性を示した。この例には、ＧＳインクセットを用いた。
【００４１】
例１６．５０．７湿潤部の陽イオンコポリマーＣＰ  ７０９１  ＲＶ（ＥＣＣ  Ｉｎｔｅｒｎａｔｉｏｎａｌ）（４９．３％水溶液）（２５乾燥部、又は合計乾燥部のほぼ１８〜１９％）を６５６部の水に、攪拌しながら加えた。ペンシルベニア州アレンタウンにあるＡｉｒＰｒｏｄｕｃｔｓ  ａｎｄ  Ｃｈｅｍｉｃａｌｓ  Ｉｎｃ．から入手した９０．６湿潤部のＡｉｒｆｌｅｘ（登録商標）５４０ラテックス乳濁液（エチレン−ビニルアセテートコポリマー、５５．２％水溶液）（５０乾燥部、又は合計乾燥部のほぼ３７％）、１１４．９湿潤部のＰｒｉｎｔＲｉｔｅ（登録商標）５９５アクリルエマルジョン（Ｎｏｖｅｏｎ  Ｐｅｒｆｏｒｍａｎｃｅ  Ｃｏａｔｉｎｇｓ、４３．５水溶液）（５０乾燥部、又は合計乾燥部のほぼ３７％）、及び２１２．８湿潤部のＶａｒｉｓｏｆｔ（登録商標）２２２布柔軟剤（４．７％水溶液）（１０乾燥部、叉は合計乾燥部のほぼ７％）を加え、溶液全体が均一になるまで攪拌した。この製剤を用い、パジングにより１００％綿ポプリンを処理して乾燥した。この試料を、例１に記載した方法を用いて、印刷し、評価した。印刷した試料は、染み出しが殆ど又は全くない優れた画像品質、優れたインク保持性、及び優れた色密度を示した。蒸気処理していない試料は、洗濯したとき良好な色の保持性を示した。蒸気処理した試料は、色及び外観が著しく向上した。洗濯色耐久度は、未処理の試料に比較すると劇的に増大した。この例には、ＧＳインクセットを用いた。
【００４２】
例１７．例１６に用いた製剤を用いて、１００％綿ジャージ編地を処理した。この布に対する結果は、例１６で得られたものと同様であった。この例には、ＧＳインクセットを用いた。
例１８．例１６に用いた製剤を用いて、８５／１５ナイロン／ライクラ混紡布を処理した。この布に対する結果は、例１６で得られたものと同様であった。この例には、ＧＳインクセットを用いた。
【００４３】
例１９．例１６に用いた製剤を用いて、１００％絹シャルムーズ布を処理した。この布に対する結果は、例１６で得られたものと同様であった。この例には、ＧＳインクセットを用いた。
例２０．例１６に用いた製剤を用いて、１００％絹クレープデシン布を処理した。この布に対する結果は、例１６で得られたものと同様であった。この例には、ＧＳインクセットを用いた。
【００４４】
例２１．５０．７湿潤部の陽イオンコポリマーＣＰ  ７０９１  ＲＶ（ＥＣＣ  Ｉｎｔｅｒｎａｔｉｏｎａｌ）（４９．３％水溶液）（２５乾燥部、又は合計乾燥部のほぼ１８〜１９％）を６５６．０部の水に、攪拌しながら加えた。９０．６湿潤部のＡｉｒｆｌｅｘ（登録商標）５４０ラテックス乳濁液（エチレン−ビニルアセテートコポリマー、５５．２％水溶液）（５０乾燥部、又は合計乾燥部のほぼ３７％）、１１４．９湿潤部のＰｒｉｎｔＲｉｔｅ（登録商標）５９１アクリルエマルジョン（Ｎｏｖｅｏｎ  Ｐｅｒｆｏｒｍａｎｃｅ  Ｃｏａｔｉｎｇｓ、４３．５％水溶液）（５０乾燥部、又は合計乾燥部のほぼ３７％）、及び２１２．８湿潤部のＶａｒｉｓｏｆｔ（登録商標）２２２布柔軟剤（４．７％水溶液）（１０乾燥部、叉は合計乾燥部のほぼ７％）を加え、溶液全体が均一になるまで攪拌した。この製剤を用い、パジングにより１００％綿ポプリンを処理して乾燥した。この試料を、例１に記載した方法を用いて、印刷し、評価した。印刷した試料は、染み出しが殆ど又は全くない優れた画像品質、優れたインク保持性、及び優れた色密度を示した。蒸気処理していない試料は、洗濯したとき良好な色の保持性を示した。蒸気処理した試料は、色及び外観が著しく向上した。洗濯色耐久度は、未処理の試料に比較すると劇的に増大した。測定可能なウォッシュアウトは殆ど観察されなかった。この例には、ＧＳインクセットを用いた。
【００４５】
例２２．例２１に用いた製剤を用いて、１００％綿ジャージ編地を処理した。この布に対する結果は、例２１で得られたものと同様であった。この例には、ＧＳインクセットを用いた。
デルタＥ値に対する試料の結果は、次の表４に示されている。デルタＥの値は、０から１００までの範囲であることができ、色の鮮やかさの損失／退色が最小であることを示す低い値が好ましいことを理解されたい。デルタＥ値は、「処理及び洗濯」又は「処理及びドライクリーニング」した試料と「処理」した試料との比較である。いくつかの例では、デルタＥ値は、「処理、蒸気処理、及び洗濯」した試料と「処理」した試料との比較である。コーティングなしで印刷することができる織布は、印刷特性が不良であり、全てウォッシュアウトした（デルタＥが理論的にはほぼ１００）。次のデータは、例２１に記載したコーティング製剤で処理した、Ｃｒａｎｓｔｏｎ  Ｃｏｔｔｏｎ試料に当てはまる。
【００４６】
表４
2004528195.tif 000006
【００４７】
例２３．例２１に用いた製剤を用いて、１００％絹シャルムーズ布を処理した。この布に対する結果は、例２１で得られたものと同様であった。この基材は、商業ドライクリーニング設備を用いてクリーニングし、試料結果は、次の表５に示している。この例には、ＧＳインクセットを用いた。
【００４８】
表５
2004528195.tif 000007
【００４９】
例２４．１０．１湿潤部の陽イオンコポリマーＣＰ  ７０９１  ＲＶ（ＥＣＣ  Ｉｎｔｅｒｎａｔｉｏｎａｌ）（４９．３％水溶液）（５乾燥部、又は合計乾燥部のほぼ４５％）を４８．８部の水に、攪拌しながら加えた。１１．５湿潤部のＰｒｉｎｔＲｉｔｅ（登録商標）５９１アクリルエマルジョン（Ｎｏｖｅｏｎ  Ｐｅｒｆｏｒｍａｎｃｅ  Ｃｏａｔｉｎｇｓ、４３．５％水溶液）（５乾燥部、又は合計乾燥部のほぼ４５％）、及び２１．３湿潤部のＶａｒｉｓｏｆｔ（登録商標）２２２布柔軟剤（４．７％水溶液）（１乾燥部、叉は合計乾燥部のほぼ９％）を加え、溶液全体が均一になるまで攪拌した。この製剤を用い、パジングにより１００％綿ポプリンを処理して乾燥した。この試料を、例１に記載した方法を用いて、印刷し、評価した。印刷した試料は、染み出しが殆ど又は全くない優れた画像品質、優れたインク保持性、及び優れた色密度を示した。蒸気処理していない試料は、洗濯したとき良好な色の保持性を示した。蒸気処理した試料は、色及び外観が著しく向上した。蒸気処理した試料及び蒸気で後処理していない試料の洗濯堅ろう度は、洗濯すると、中程度の色の保持性を示した。この例には、ＧＳインクセットを用いた。
【００５０】
例２５．例２４に用いた製剤を用いて、８５／１５ナイロン／ライクラ混紡布を処理した。この布に対する結果は、例２４で得られたものと同様であった。この例には、ＧＳインクセットを用いた。
例２６．１０．１湿潤部の陽イオンコポリマーＣＰ  ７０９１  ＲＶ（ＥＣＣ  Ｉｎｔｅｒｎａｔｉｏｎａｌ）（４９．３％水溶液）（５乾燥部、又は合計乾燥部のほぼ４５％）を４８．８部の水に、攪拌しながら加えた。１１．５湿潤部のＰｒｉｎｔＲｉｔｅ（登録商標）５９５アクリルエマルジョン（Ｎｏｖｅｏｎ  Ｐｅｒｆｏｒｍａｎｃｅ  Ｃｏａｔｉｎｇｓ、４３．５％水溶液）（５乾燥部、又は合計乾燥部のほぼ４５％）、及び２１．３湿潤部のＶａｒｉｓｏｆｔ（登録商標）２２２布柔軟剤（４．７％水溶液）（１乾燥部、叉は合計乾燥部のほぼ９％）を加え、溶液全体が均一になるまで攪拌した。この製剤を用い、パジングにより１００％綿ポプリンを処理して乾燥した。この試料を、例１に記載した方法を用いて、印刷し、評価した。印刷した試料は、染み出しが殆ど又は全くない優れた画像品質、優れたインク保持性、及び優れた色密度を示した。蒸気処理していない試料は、洗濯したとき良好な色の保持性を示した。蒸気処理した試料は、色及び外観が著しく向上した。洗濯色耐久度は、未処理試料に比較すると劇的に向上した。この例には、ＧＳインクセットを用いた。
例２７．例２６に用いた製剤を用いて、８５／１５ナイロン／ライクラ混紡布を処理した。印刷した試料は、染み出しが殆ど又は全くない優れた画像品質、優れたインク保持性、及び優れた色密度を示した。これらの試料では、洗濯色耐久度は改善しなかった。この例には、ＧＳインクセットを用いた。
【００５１】
例２８．１０．１湿潤部の陽イオンコポリマーＣＰ  ７０９１  ＲＶ（ＥＣＣ  Ｉｎｔｅｒｎａｔｉｏｎａｌ）（４９．３％水溶液）（５乾燥部、又は合計乾燥部のほぼ４５％）を５１．２部の水に、攪拌しながら加えた。９．１湿潤部のＡｉｒｆｌｅｘ（登録商標）５４０ラテックス乳濁剤（エチレン−ビニルアセテートコポリマー、５５．２％水溶液）（５乾燥部、又は合計乾燥部のほぼ４５％）、及び２１．３湿潤部のＶａｒｉｓｏｆｔ（登録商標）２２２布柔軟剤（４．７％水溶液）（１乾燥部、叉は合計乾燥部のほぼ９％）を加え、溶液全体が均一になるまで攪拌した。この製剤を用い、パジングにより１００％綿ポプリンを処理して乾燥した。この試料を、例１に記載した方法を用いて、印刷し、評価した。印刷した試料は、染み出しが殆ど又は全くない優れた画像品質、優れたインク保持性、及び優れた色密度を示した。蒸気処理していない試料は、洗濯したとき良好な色の保持性を示した。蒸気処理した試料は、色及び外観が著しく向上した。洗濯色耐久度は、未処理試料に比較すると劇的に向上した。この例には、ＧＳインクセットを用いた。
【００５２】
例２９．例２８に用いた製剤を用いて、８５／１５ナイロン／ライクラ混紡布を処理した。印刷した試料は、染み出しが殆ど又は全くない優れた画像品質、優れたインク保持性、及び優れた色密度を示した。これらの試料では、洗濯色耐久度は改善しなかった。この例には、ＧＳインクセットを用いた。
例３０．５０．７湿潤部の陽イオンコポリマーＣＰ  ７０９１  ＲＶ（ＥＣＣ  Ｉｎｔｅｒｎａｔｉｏｎａｌ）（４９．３％水溶液）（２５乾燥部、又は合計乾燥部のほぼ１８〜１９％）を８８１．９部の水に、攪拌しながら加えた。１８１．３湿潤部のＡｉｒｆｌｅｘ（登録商標）５４０ラテックス乳濁液（エチレン−ビニルアセテートコポリマー、５５．２％水溶液）（１００乾燥部、又は合計乾燥部のほぼ７４％）、及び１１．１湿潤部のＶａｒｉｓｏｆｔ（登録商標）２２２布柔軟剤（９０％水溶液）（１０乾燥部、叉は合計乾燥部のほぼ７％）を加え、溶液全体が均一になるまで攪拌した。この製剤を用い、パジングにより２５０デニールポリエステル／綿旗布を処理して乾燥した。この試料を例１に記載したように印刷した。印刷した試料は、染み出しが殆ど又は全くない優れた画像品質、優れたインク保持性、及び優れた色密度を示した。洗濯色耐久度は、蒸気処理又は他の段階を用いることなく劇的に向上した。
【００５３】
例３１．５０．７湿潤部の陽イオンコポリマーＣＰ  ７０９１  ＲＶ（ＥＣＣ  Ｉｎｔｅｒｎａｔｉｏｎａｌ）（４９．３％水溶液）（２５乾燥部、又は合計乾燥部のほぼ１８〜１９％）を８７８．０部の水に、攪拌しながら加えた。１８１．３湿潤部のＡｉｒｆｌｅｘ（登録商標）５４０ラテックス乳濁液（エチレン−ビニルアセテートコポリマー、５５．２％水溶液）（１００乾燥部、又は合計乾燥部のほぼ７４％）、及び１５．０湿潤部のＡｄｏｇｅｎ（登録商標）４３２布柔軟剤（６６．７％水溶液）（１０乾燥部、叉は合計乾燥部のほぼ７％）を加え、溶液全体が均一になるまで攪拌した。この製剤を用い、パジングにより２５０デニールポリエステル／綿旗布を処理して乾燥した。この試料を例１に記載したように印刷した。印刷した試料は、染み出しが殆ど又は全くない優れた画像品質、優れたインク保持性、及び優れた色密度を示した。洗濯色耐久度は、蒸気処理又は他の段階を用いることなく劇的に向上した。
【００５４】
例３０から例３５までの織物試料は、Ｅｎｃａｄ  Ｉｎｃ．から入手したＥｎｃａｄ  ＧＯインクセットで印刷した。
例３２．例３１に用いた製剤を用いてポリエステルポプリン布を処理した。印刷した試料は、染み出しが殆ど又は全くない優れた画像品質、優れたインク保持性、及び優れた色密度を示した。洗濯色耐久度は、蒸気処理又は他の硬化段階を用いることなく劇的に向上した。
例３３．例３１に用いた製剤を用いてポリエステルサテン布を処理した。印刷した試料は、染み出しが殆ど又は全くない優れた画像品質、優れたインク保持性、及び優れた色密度を示した。洗濯色耐久度は、蒸気処理又は他の硬化段階を用いることなく劇的に向上した。また、試料は、優れた視覚的色反射率を有していた。このような品質は、視覚的に観察することもでき、拡散反射法で測定することもできる。
【００５５】
例３４．例３１に用いた製剤を用いてポリエステルポプリン布を処理した。印刷した試料は、染み出しが殆ど又は全くない優れた画像品質、優れたインク保持性、及び優れた色密度を示した。洗濯色耐久度は、蒸気処理又は他の段階を用いることなく劇的に向上した。
例３５．例３１に用いた製剤を用いてポリエステルサテン布を処理した。印刷した試料は、染み出しが殆ど又は全くない優れた画像品質、優れたインク保持性、及び優れた色密度を示した。洗濯色耐久度は、蒸気処理又は他の段階を用いることなく劇的に向上した。また、試料は、優れた色反射率を有していた。
【００５６】
例３６．５０．７湿潤部の陽イオンコポリマーＣＰ  ７０９１  ＲＶ（ＥＣＣ  Ｉｎｔｅｒｎａｔｉｏｎａｌ）（４９．３％水溶液）（２５乾燥部、又は合計乾燥部のほぼ１７％）を９９３．５部の水に、攪拌しながら加えた。２３０．９湿潤部のＰｒｉｎｔＲｉｔｅ（登録商標）５９１アクリルエマルジョン（ＢＦ  Ｇｏｏｄｒｉｃｈ、４３．３％水溶液）（１００乾燥部、又は合計乾燥部のほぼ６８〜６９％）、及び２９６．３湿潤部のＶａｒｉｓｏｆｔ（登録商標）４７５布柔軟剤（６．８％水溶液）（２０乾燥部、叉は合計乾燥部のほぼ１３〜１４％）を加え、溶液全体が均一になるまで攪拌した。この製剤を用い、パジングにより１００％絹シャルムーズを処理して乾燥した。湿潤ピックアップは１４０％であった。この試料を、例１に記載した方法を用いて、印刷し、評価した。印刷した試料は、染み出しが殆ど又は全くない優れた画像品質、優れたインク保持性、及び優れた色密度を示した。蒸気処理をしなかった試料は、洗濯すると、良好な色の保持性を示した。蒸気処理した試料は、色および外観が著しく向上した。洗濯色耐久度は、未処理の試料に比較し、劇的に向上した。この例には、ＧＳインクセットを用いた。
【００５７】
試験３０〜試験３６の結果
例２９〜例３５の織物試料の印刷画像は、Ｅｎｃａｄ  ＣＯインクで印刷した場合、水堅ろう性があり、ＡＳＴＭ試験法Ｇ２６によれば、屋外での安定性に対して許容可能な光堅ろう性があった。ＡＳＴＭ試験法Ｇ２６には、次の段階が含まれていた。
非金属材料の水への暴露を伴う場合及び伴わない場合の、露光（キセノン−アーク型）を操作するためのＡＳＴＭＧ２６での標準的実施法は、次の手順で構成される。試験法１を使用して、連続的な光への暴露と、間欠的な水噴霧への暴露を行った。用いた装置の型は、Ａｔｌａｓ  Ｃｉ  ５０００装置で構成されるものであった。この器具は、製造者の使用説明書に従い、連続的に光を照射し、間欠的に水を噴霧するようにプログラムされていた。１０２分間光照射した後、１８分間光照射及び水噴霧する通常の周期を用いた。このような試料データ測定値は、次の表６に示している。印刷モードの方法はダブルストライクであり、６時間後の１０２分の光照射、１８分の噴霧におけるものである。
【００５８】
表６
2004528195.tif 000008
【００５９】
実験のデータから、布の種類による望ましいコーティングは、次のようであることが判定された。即ち、望ましくは、綿ポプリン及びジャージ編地は例２１に記載したコーティングを合計固体の約１３％で用い、絹クレープデシン及びシャルムーズは例３６に記載したコーティングを合計固体の約７％で用い、ポリエステルジョーゼットは例３０に記載したコーティングを合計固体の約３２％で用い、ポリサテン及びポリダクロンは前述のコーティング（例３０）を合計固体の約３２％で用い、ポリポプリンは同じコーティングを合計固体の約２０〜２５％の間で用いる。
【００６０】
織物の後処理（即ち、蒸気処理、オーブン加熱、アイロン処理、又は他の形の硬化段階のような加熱段階）を望む場合には、本発明の更に別の実施形態が、織物基材を処理するための処理／コーティング製剤及び関連する方法に関しており、それらは、織布基材上のインクジェットの反応染料、酸性染料、及び顔料ベースのインクの色の鮮やかさ、付着性、及び／又は水堅ろう度／洗剤堅ろう度を向上させ、基材コーティングと共に浸染溶液を用いている。この用途の目的では、浸染溶液とは、布を飽和させ、布の繊維間の空間に浸透するようにするために用いる溶液を意味する。コーティング溶液（又は先に記載したような処理）自体が、浸染溶液を含むこともでき、或いは、コーティング溶液及び浸染溶液を別個の塗布段階で塗布することができる。
【００６１】
本発明の処理又はコーティング製剤は、主に、陽イオンポリマーと、結合剤と、布柔軟剤と、先に記載したものと同様な他の添加剤とで構成される。しかしながら、このようなコーティング製剤と併せて、布基材を更に処理するために浸染溶液が用いられる。例えば、反応性インクセットと共に浸染溶液を用いる第１の実施形態では、重炭酸ナトリウム又は炭酸ナトリウムのいずれかと尿素とで構成される浸染溶液が、（後処理で色の鮮やかさを付加するため）水性コーティングされた布の処理に用いられる。浸染溶液は、標準飽和／パジング法を用いることにより、布の種類に応じて望ましくは重量で約５〜２０％、更に望ましくは重量で約５〜１０％の間のレベルで塗布される。浸染溶液が水性コーティング組成物の一部である場合には、重炭酸ナトリウム、炭酸ナトリウム、又は組み合わせが、浸染／コーティング溶液に合計固体の約３から１０％の間の量で存在することが望ましい。尿素は、複合浸染／コーティング溶液内に合計固体の約５から１２％の間の量で存在することが好ましい。複合コーティング／浸染溶液内には、湿潤剤及び消泡剤のような他の添加物が含まれることもできる。製剤に添加物が含まれる場合には、合計固体の約０．１から１％の間の量で存在することが望ましい。例えば、湿潤剤Ｑ２−５２１１が、複合コーティング／浸染溶液に含まれることができる。任意的に、染色固定剤も、合計固体の約５％未満でコーティング製剤に含まれることができる。
【００６２】
コーティング製剤の塗布に続き、浸染溶液を別個の溶液として塗布する場合には、重炭酸ナトリウム／炭酸ナトリウムがまた、合計固体の約３０から４０％の間の量で存在することが望ましい。尿素は、固体の約５０から７０％の間の量で別個の浸染溶液に含まれる。浸染溶液が、コーティング製剤とは別個の溶液として用いられる場合には、浸染溶液はまた、先の実施形態と同量で湿潤剤のほかに他の添加物を溶液中に含むこともできる。水は、溶液の約１０から９０％の間の量で溶液中に含まれる。既に述べたように、この浸染溶液の実施形態は、反応着色剤類に用いられるのが望ましく、反応着色剤類には、インクジェット印刷工程を通じて施されることができる、モノクロロトリアジン及び／又はビニルスルホンのようなものが含まれる。
【００６３】
浸染溶液を用いる第２の実施形態では、水性浸染溶液は、後処理で色彩輝度を付加するために硫酸アンモニウムと尿素とを含む。先の実施形態で既に述べたように、浸染溶液は、最初のコーティングの一部とすることもでき、又は別個の溶液とすることもできる。この実施形態では、硫酸アンモニウムは、コーティング製剤の一部として用いられる場合、合計固体の約５から１０％の間の量で存在することが望ましい。尿素は、複合コーティング／浸染溶液に、合計固体の約２から５％の間の量で存在することが望ましい。浸染溶液が、コーティング溶液とは別個の溶液である場合、硫酸アンモニウムは、合計固体の約３０から４０％の間の量で存在する。尿素は、この別個の浸染溶液に、合計固体の約５０から７０％の間の量で存在する。湿潤剤、界面活性剤及び消泡剤のような他の添加物も、この複合コーティング／浸染溶液に含むことができる。例えば、湿潤剤Ｑ２−５２１１を複合コーティング／浸染溶液に含むことができる。任意的に、染料固定剤も、合計固体の約５％未満でコーティング製剤に含むことができる。繰り返すと、浸染溶液が、コーティング製剤とは別個の溶液として用いられる場合には、溶液は、水および任意的に湿潤剤も含む。第２の実施形態は、酸性染料類とともに用いるものであり、酸性染料類には、インクジェット印刷工程を通じて施されることができるものが含まれる。浸染溶液は、標準飽和／パジング法を用いることにより、繊維の種類に応じて重量で５〜２０％のレベルで塗布されることが望ましい。更に望ましくは、浸染溶液は、重量で１０〜１５％のレベルで塗布される。上に記載した実施形態の浸染溶液が、コーティング製剤とは別個に作られる場合、５０／５０の割合でコーティング製剤と混合して同時に塗布することもでき、或いは、コーティング製剤を布に最初に塗布し、布が乾燥した後、浸染溶液を布に塗布して乾燥することもできることに注目されたい。
【００６４】
処理法で用いる織物基材には、綿、絹、リネン、ポリエステル、レーヨン、ナイロン、及びその混紡を含むことができる。従来、反応染料は、綿基材に用いられ、酸性染料は、絹及びナイロン基材に用いられる。しかしながら、コーティング処理及びそれに関連する固定処理（浸染溶液）が加えられるため、本発明では、普通は結びつかない基材、又は固定することが普通は容易又は効率的でないため商業的にはなされないと思われる基材に染料の類を固定することが可能になる。次の例の組により示されるように、浸染溶液で更に処理された開示したインクジェット受容基材では、高度な色密度及び飽和、優れた印刷品質、ウィッキング又は染み出しの減少、及びインク吸収の向上がもたらされる。更に、コーティング又は処理製剤により、加熱、蒸気処理、化学的固定、又は放射線硬化のような印刷後処理段階を有するインクジェット印刷工程で印刷すると、色の水堅ろう度／洗剤堅ろう度が向上した印刷画像がもたらされる。通常の蒸気処理工程によって、染料のウォッシュアウトが最低限になり、染料の無駄が最少になる。
本発明の別の実施形態を次の例の組により更に説明する。しかしながら、それらの例は、本発明の精神又は範囲のいずれをも多少なりとも制限するものと解釈してはならない。
【００６５】
例の条件
陽イオンポリマーと、布柔軟剤と、ラテックス結合剤と、他の添加物と、水とを含む一連のコーティングを生成した。コーティングは、それぞれの含量パーセントで下に区別する。特定のコーティングは、その製剤中に浸染溶液を含んでいるが、他のコーティングではそれを含んでいないため、浸染溶液は、別個の塗布段階で用いられたことに注目されたい。バッチサイズは、グラムで表している。
【００６６】
下記の例で綿布に用いるＡ、Ｂ及びＤ型と呼ばれる第１のコーティング（先の例２１で用いたものに類似）
2004528195.tif 000009
【００６７】
綿布に用いるＣ型と呼ばれる別個の浸染溶液
2004528195.tif 000010
【００６８】
Ｄｙｅｓｅｔ濃縮液（ポリアミン）は、以下の表ではＤｙｅｓｅｔ  Ｃｏｎｃ．と示され、サウスカロライナ州ウェルフォードにあるＳｙｂｒｏｎ  Ｃｈｅｍｉｃａｌｓから、Ｄｙｅｓｅｔ  ＮＯＺ及びＤｙｅｓｅｔ  ＮＦＳと共に入手した。このような材料は、反応染料のための染料固定剤である。湿潤剤であるＱ２−５２１１は、Ｄｏｗ  Ｃｏｒｎｉｎｇから入手した。重炭酸ナトリウムは、ジョージア州ノークロスのＶＭＲ及びＢａｋｅｒ  Ｃｈｅｍｉｃａｌから入手することができ、尿素は、Ｂａｋｅｒ  Ｃｈｅｍｉｃａｌから入手することができる。
【００６９】
下記の例で綿布に用いるＥ型と呼ばれるコーティング及び浸染溶液の組み合わせである「コンボ」
2004528195.tif 000011
【００７０】
下記の例で綿布に用いるＦ型と呼ばれるコーティング（先の例２１のものに類似）
2004528195.tif 000012
【００７１】
下記の例で綿布に用いるＧ型と呼ばれるコーティング
2004528195.tif 000013
【００７２】
下記の例で綿布用のＨ型と呼ばれるコーティング
2004528195.tif 000014
【００７３】
下記の例で綿布用のＩ型と呼ばれるコーティング
2004528195.tif 000015
【００７４】
下記の例で綿布用のＪ型と呼ばれるコーティング
2004528195.tif 000016
【００７５】
下記の例で綿布用のＫ型と呼ばれるコーティング
2004528195.tif 000017
【００７６】
上記のコーティングは、絹及びナイロンを含む種々の織物に用いることができることに注目されたい。また、次のコーティングは、酸性染料を用いる場合に、ナイロン／ライクラ及び絹基材に用いることができる。
【００７７】
酸性染料セットと共にナイロン／ライクラ及び絹布に用いられるコーティング
2004528195.tif 000018
【００７８】
コーティング及び浸染溶液は、下に記載するように共に注入することができる。別個の酸性染料固定製剤（浸染溶液、コーティング溶液なし）は、約３０〜９０％の範囲、更に望ましくは約８３重量％の脱イオン水と、約２から４０合計固体％の範囲の硫酸アンモニウムと、約１から４０固体％の範囲の尿素と、任意的に例えば約０．２重量％のＳｕｒｆｙｎｏ  ｌ４６５のような、約０．１〜１．０重量％の範囲の界面活性剤と、を含む。上に記載した酸性染料固定製剤（酸性浸染溶液）は、別個の塗布段階で塗布するのではなくて、前の例２１（反応染料の項に記載）に類似すると記載されているコーティング、又はすぐ上の表に記載されているコーティングのような特定のコーティングと共に、５０／５０の割合でコーティングに注入し、次に、先に記載したように、基材に塗布することにより用いられる。特に絹基材に対しては、用いたコーティングは、５０／５０の割合で酸性浸染溶液と組み合わせた。或いは、下に記載する製剤のようにコーティング及び浸染溶液を組み合わせることもできる。
【００７９】
事前コーティング及び浸染溶液をいずれも含む、酸性染料セットと共にナイロン／ライクラ及び絹布基材に用いられるコーティング
2004528195.tif 000019
【００８０】
反応染料の例
例１
これと次の例では、１１×１５インチ布試料を評価した。例１では、試料は、最初にコーティングして、次に浸染させた。詳細には、布は、最初に、コーティングＡを用いて、先に記載したようにディップアンドニップ法／パジングによりコーティングされ、次に、１００℃で３０秒間、強制空気オーブンで乾燥した。この段階に続いて、布試料は、浸染溶液Ｃを用いて、ディップアンドニップ／パジング法で浸染させ、再び、１００℃で３０秒間、オーブンで乾燥した。各試料に対しては（特に記載した場合を除き）４つの布試料シートを試験した。手触りをよくするために、パーセント乾燥ピックアップの目標は、７から９の間であった。パーセント乾燥ピックアップは、次の一連の等式に従って計算した。このような等式は、Ｓａｂｉｔ  Ａｄａｎｕｒ，ＰＨ．Ｄ．による「工業織物のＷｅｌｌｉｎｇｔｏｎ  Ｓｅａｒｓハンドブック」著作権１９９５年の１７９ページに記載されている。
湿潤ピックアップ（％）＝  製剤ピックアップ重量  ×  １００
乾燥布の重量
追加（％）＝  製剤濃度（％）  ×  湿潤ピックアップ（％）
これから、次の等式を用いて表の％乾燥ピックアップの値が得られた。
％乾燥ピックアップ  ＝（（湿潤／坪量）×１００）−１００×％固体（ＴＳ）
【００８１】
例１の結果
2004528195.tif 000020
Ｔ．Ｓ．は合計固体（％）を表し、ＢＷは坪量を表す。
【００８２】
例２
この例では、布試料は、まずＣ型の浸染溶液を用いて浸染させ、次に、先の例１で記載した手順を用いてＢ型コーティングでコーティングした。
2004528195.tif 000021
【００８３】
例３
この例では、布試料は、Ｃ型溶液のみで浸染させた。
2004528195.tif 000022
【００８４】
例４
この例では、布試料は、Ｄ型コーティングのみでコーティングした。
2004528195.tif 000023
【００８５】
例５
この例では、布試料は、コンボＥ型溶液でコーティングした。
2004528195.tif 000024
【００８６】
例６
この例では、布試料は、Ｆ型コーティングでコーティングした。
2004528195.tif 000025
【００８７】
例７
この例では、布試料は、Ｇ型コーティングで処理した。
2004528195.tif 000026
【００８８】
例８
この例では、布試料は、Ｈ型コーティングで処理した。
2004528195.tif 000027
【００８９】
例９
この例では、布試料は、Ｉ型コーティングで処理した。
2004528195.tif 000028
【００９０】
例１０
この例では、布試料は、Ｊ型コーティングで処理した。
2004528195.tif 000029
【００９１】
例１１
この例では、布試料は、Ｋ型コーティングで処理した。
2004528195.tif 000030
【００９２】
反応染料例の結果
試料のそれぞれは、面積の半分をＤ６５／１０°光源（標準昼間光）に暴露し、黄変が起こるかどうかを調べた。また、各試料は、ＥｎｃａｄのＴＸ−１５００印刷装置及びカリフォルニア州エスコンディードにあるＫｉｍｂｅｒｌｙ−Ｃｌａｒｋ  Ｐｒｉｎｔｉｎｇ  Ｔｅｃｈｎｏｌｏｇｙ，Ｉｎｃ．から１７９６０〜１７９７０という名称で入手可能な反応インクセットを用いて印刷した。印刷する前に、布試料は、先に第１の例のセットに記載したように、まず、裏当てにラミネートした。用いた反応染料の例には、ＤｙＳｔａｒ  ａｎｄ  ＢＡＳＦ  ｃｏｒｐｏｒａｔｉｏｎのような会社から入手可能なＲｅａｃｔｉｖｅ  Ｂｌｕｅ４９及びＢｌａａｃｋ５を含んだ。反応染料セットは、ビニルスルホン及びモノクロロトリアジンを利用している。
反応染料は、染料中の粒子及び他の塩成分のレベルにより一般的にはインクジェットされないため、反応染料セットは、コーティングを用いる試験のために開発された。また、Ｃｉｂａから入手可能な染料のような他の反応染料セットも、コーティングと共に用いることができることが推量される。染色した試料は、暗所で一晩乾燥した。
【００９３】
Ａ型は、蒸気処理した後のみうまく働くことが示された。Ａ型の水洗いは、蒸気処理の前には許容可能であったが、洗剤で洗うと著しくウォッシュアウトすることが示された。Ｂ型は、蒸気処理なしでうまく働いたが、布に幾分再汚染するという問題があることが示された。Ｃ型は、蒸気処理なしで試験した全ての試料で最もウォッシュアウトし、視覚的に外観が損なわれることが示された。蒸気処理の後には、Ｃ型の結果は著しく改善した。Ｄ型は、全ての試料で肯定的な結果を示したが、ウォータースポット試験及び印刷した試料は不合格であった。洗濯の後及び／又は蒸気処理及び洗濯の後にのみ、Ｄ型試料は、ウォータースポット試験に合格した。Ｅ型は、極めて許容可能な結果を示し、印刷した試料にウォータースポットが起こったのみであった。Ｅ型は、後処理段階がない場合、洗剤での洗濯には不良な結果を示した。Ｆ型は、Ｈ型試料と同じように、視覚的外観が良好であることが示された。Ｇ型試料は、殆どの試験に不合格であった。Ｉ、Ｊ及びＫ型はそれぞれ比較的同じような肯定的な結果を示したが、Ｋ型は外観及び洗濯可能性に関しては、更に優れた性能を有することが示された。
【００９４】
この試験の目的のために、ウォータースポット試験は、ＡＡＴＴＣ試験法１０４−１９９４を含んだ。本質的にこの試験では、水滴を基材の上に置いて、ガラス棒を用いてこする。次に、この基材を観察して、水が乾いた後にウォータースポットが残っているかどうかを調べる。白い円が見えれば、ウォータースポットが残っていると考える。
ＴＸＣＲ−５００黒、ＴＸＣＲ−５２０赤、ＴＸＣＲ−５２３ミディアムレッド、ＴＸＣＲ−５２６スカーレット、ＴＸＣＲ−５３０オレンジ、ＴＸＣＲ−５４０黄色、ＴＸＣＲ−５４５ゴールデンイエロー、ＴＸＣＲ−５５０緑、ＴＸＣＲ−５６０ターコイズ、ＴＸＣＲ−５６５ミディアムターコイズ、ＴＸＣＲ−５７０青、及びＴＸＣＲ−５８０灰色という名称で、Ｋｉｍｂｅｒｌｙ−Ｃｌａｒｋ  Ｐｒｉｎｔｉｎｇ  Ｔｅｃｈｎｏｌｏｇｙ，Ｉｎｃ．から入手可能なものを含む他の反応染料インクセットも、このようなコーティングと共に用いることができる。このような反応染料インクは、Ｃｏｌｏｒｓｐａｎ  ＤＭ  ＸＩＩ  １２−カラープリンタ／６００ｄｐｉで印刷することにより、上記のコーティングとともに試験した。
【００９５】
或いは、反応染料セットを用いる代わりに、酸性染料インクセットを酸性染料固定溶液（浸染溶液）と共に用いることもできる。酸性染料セットを用いることができる織物基材は、酸性染料で染色可能な繊維を有するようなもの、ナイロンとライクラ及びポリアミドのような他の材料との間の割合が少なくとも１５％であれば混紡のような織物基材を含む。このような酸性染料セットは、１７９７２−１７９７５という名称で、Ｋｉｍｂｅｒｌｙ−Ｃｌａｒｋ  Ｐｒｉｎｔｉｎｇ  Ｔｅｃｈｎｏｌｏｇｙ，Ｉｎｃ．から入手可能である。別の酸性染料は、７２８７−２０−２黒、７２８７−２７−２灰色、６８６９−１８４−５バイオレット、７２８７−２１−１青、７２８７−２４−２ライトブルー、７２８７−１０−１ターコイズ、及び７２８７−２５−１緑、６８６９−１８６−３Ｂマゼンタ、７２８７−２４−１ライトマゼンタ、６８６９−１８４−１０スカーレット、７２８７−１５−１オレンジ、７２８７−６−１黄色という名称で、Ｋｉｍｂｅｒｌｙ−Ｃｌａｒｋ  Ｐｒｉｎｔｉｎｇ  Ｔｅｃｈｎｏｌｏｇｙ，Ｉｎｃ．から入手可能である。このようなインクは、上に記載したコーティングと共に、先に記載したＣｏｌｏｒｓｐａｎ  ＤＭ  ＸＩＩプリンタを用いて試験した。
このような染料セットを用いることにより、酸性染料を用いる従来のスクリーン印刷工程に対するインクジェット溶液と処理した基材とが提供される。この市場にデジタルの代替品が提供されれば、織物を製造するための価格を大幅に下げることになり、より特注風の製品が生産されることが可能になる。
【００９６】
酸性染料の例
コーティングし、浸染させたナイロン布を先に記載した布試料と同様に準備し、乾燥試料に試験印刷を印刷した。試料は、温水で洗濯したが、染料のウォッシュアウトはみられなかった。
第２のセットの例では、酸性染料セットを絹シャルムーズ及びナイロン／ライクラ布試料に用いた。先の例のように、１１×１５インチの布シート見本を布から切り取り、その布を種々の試験コーティングに基づき試験した。このような布は、コーティングしないうちは、直接印刷することはできないことに注目する必要がある。洗濯したときの結果は、後処理しない場合は、ナイロン／ライクラに対するデルタＥが４０、絹シャルムーズに対するデルタＥが３５であることが示されている。しかしながら、コーティングした布に後処理した後には、両者に対するデルタＥ値は、約１．５又はそれ以下であった。後処理は、蒸気処理、具体的には、約１０５℃から１２５℃までの間で、絹にはほぼ２５分間、ナイロン／ライクラには４５分間の蒸気処理で構成されていた。次の表７に記載する。
【００９７】
表７
2004528195.tif 000031
【００９８】
更に別の実施形態では、コーティング／浸染製剤は、Ａｌｄｒｉｃｈのシュウ酸アンモニウム及び酒石酸アンモニウムから成る群から選択する多官能基性弱酸のアンモニウム塩を含むものと定めた。このようなコーティング／浸染製剤は、ナイロン／ライクラ布基材を処理するのに特に効果的なコーティング成分として、前述の硫酸アンモニウムの例の場合と同量のシュウ酸アンモニウムを含むのが望ましい。しかしながら、製剤にこのような原料を用いると、印刷画像に「クロスハッチング」を生じる傾向がある。ナイロン／ライクラ基材に関してこのクロスハッチングを消失させるために、なめし剤を加えるとこの問題が解決することがわかった。このようななめし剤の例証としては、次のコーティング製剤で記載するような、エチレングリコールモノエチルエーテル及びチオジエチレングリコールがある。このようななめし剤は、ウィスコンシン州ミルウォーキーのＡｌｄｒｉｃｈから入手可能である。用いる場合には、このようななめし剤は、合計固体の約０．５と１０％との間の量で存在することが望ましい。
【００９９】
酸性染料セットと共にナイロン／ライクラ及び絹布基材に用い、事前コーティング及び浸染溶液をいずれも含むシュウ酸アンモニウムコーティング
2004528195.tif 000032
【０１００】
酸性染料セットと共にナイロン／ライクラ及び絹布基材に用い、事前コーティング及び浸染溶液をいずれも含む拡張シュウ酸アンモニウムコーティング
2004528195.tif 000033
【０１０１】
シュウ酸アンモニウムは、硫酸アンモニウム（前記例に記載）と同様の量で存在することが望ましい。色落ち堅ろう度試験、即ち、ＡＡＴＣＣ手引書である、１９９７年ＡＡＴＣＣ（アメリカ繊維化学者・色彩技術者協会）出版の「織物工業における色技術」第２版に記載のＡＡＴＣＣ試験方法８を行う場合には、このようなクロスハッチングは、シュウ酸アンモニウムをなめし剤と組み合わせて用いることにより消失することが分かっている。この試験では、基材を既知の布で擦ってインクが擦り落とされるかどうかを見たが、合格であった。この試験は、乾燥及び湿潤の両方の状態で行う。
顔料インクの例
また、顔料インク剤も、コーティング及び浸染溶液製剤と共に用いることができることも理解されたい。１７９７６−１７９７９という名称でＫｉｍｂｅｒｌｙ−Ｃｌａｒｋ  Ｐｒｉｎｔｉｎｇ  Ｔｅｃｈｎｏｌｏｇｙ，Ｉｎｃ．から入手可能な顔料インク剤を用いることが特に望ましい。顔料の分散剤の例には、Ｒｈｏｍ  ａｎｄ  Ｈａａｓ  Ｃｏｒｐｏｒａｔｉｏｎから入手可能なＡｃｒｙｊｅｔ  Ｃｙａｎ、マゼンタ、黄色及び黒が含まれる。
本発明の主題であるコーティング／処理製剤及び方法により、印刷及び画像品質特性、顕著な色強化、色品質及び密度、インク保持能力、及び水堅ろう度及び洗剤堅ろう度特性を有するインクジェット印刷可能な織物基材が提供される。このような製剤を用いて、先に記載したように、製造する物品を調製するのに使用することができる。
本発明をその好ましい実施形態を特に参照して詳細に説明したが、特許請求の範囲に記載した本発明の精神及び範囲からはなれることなく、多くの修正、付加、及び削除をなすことができることが理解されるであろう。
【図面の簡単な説明】
【図１Ａ】
本発明の方法により、基材を処理する製剤に用いられる例示的な陽イオンポリマーを示す図である。
【図１Ｂ】
本発明の方法により、基材を処理する製剤に用いられる例示的な陽イオンポリマーを示す図である。
【図１Ｃ】
本発明の方法により、基材を処理する製剤に用いられる例示的な陽イオンポリマーを示す図である。
【図２】
インクジェット印刷可能な基材を処理するための浸漬及び圧搾工程を示す概略図である。
【図１Ａ】
2004528195.tif 000034
【図１Ｂ】
2004528195.tif 000035
【図１Ｃ】
2004528195.tif 000036
【国際公開パンフレット】
2004528195.tif 000037
2004528195.tif 000038
2004528195.tif 000039
2004528195.tif 000040
2004528195.tif 000041
2004528195.tif 000042
2004528195.tif 000043
2004528195.tif 000044
2004528195.tif 000045
2004528195.tif 000046
2004528195.tif 000047
2004528195.tif 000048
2004528195.tif 000049
2004528195.tif 000050
2004528195.tif 000051
2004528195.tif 000052
2004528195.tif 000053
2004528195.tif 000054
2004528195.tif 000055
2004528195.tif 000056
2004528195.tif 000057
2004528195.tif 000058
2004528195.tif 000059
2004528195.tif 000060
2004528195.tif 000061
2004528195.tif 000062
2004528195.tif 000063
2004528195.tif 000064
2004528195.tif 000065
2004528195.tif 000066
2004528195.tif 000067
2004528195.tif 000068
2004528195.tif 000069
2004528195.tif 000070
2004528195.tif 000071
2004528195.tif 000072
2004528195.tif 000073
2004528195.tif 000074
2004528195.tif 000075
2004528195.tif 000076
2004528195.tif 000077
2004528195.tif 000078
2004528195.tif 000079
2004528195.tif 000080
2004528195.tif 000081
2004528195.tif 000082
2004528195.tif 000083
2004528195.tif 000084
2004528195.tif 000085
2004528195.tif 000086
2004528195.tif 000087
2004528195.tif 000088
2004528195.tif 000089
2004528195.tif 000090
【国際公開パンフレット（コレクトバージョン）】
2004528195.tif 000091
2004528195.tif 000092
【国際調査報告】
2004528195.tif 000093
2004528195.tif 000094